Способ получения модифицированного активного угля
METHOD OF PRODUCING MODIFIED ACTIVATED CARBON

Изобретение относится к области адсорбционной техники и может быть использовано для получения модифицированных активных углей (МАУ), применяемых для водоочистки технологических стоков предприятий химической и фармацевтической промышленности.
Известен способ получения МАУ, включающий пропитку углей водой или раствором соляной кислоты с концентрацией 1-4 вес. % при соотношении суммарного объема пор угля и воды или кислоты 1,0-(0.7-1,0), а затем обработку угля 9÷15% раствором термоактивной смолы в фурфуроле при весовом соотношении угля и раствора 1,0-(0,35-0,68), выдерживание до сыпучести и термообработку со скоростью подъема температуры 450-900 град/час до 700-900°С с последующей выдержкой при этой температуре в течение 0,2-0,5 ч. (РФ патент №2175885).
Недостатком данного способа является использование сложного по составу модифицирующего реагента, а также длительность и трудоемкость процесса модифицирования.
3
Наиболее близким является способ получения МАУ, включающий промывание дистиллированной водой, прогрев при температуре 200°С в атмосфере воздуха в течение 2 часов и обработку раствором соляной кислоты с концентрацией 0,1 моль/дм. (РФ патент №2529233).
Недостатком данного способа модифицирования является значительный расход реагентов, тепла и электричества.
Задачей настоящего изобретения является повышение сорбционной емкости активных углей по диметилформамиду, снижение расхода электроэнергии, реагентов, исключение инертного газа и токсичных отходов.
Поставленная задача достигается промыванием промышленного активного угля (АУ) дистиллированной водой, дальнейшей обработкой раствором гидрокарбоната натрия с массовой долей растворенного вещества 5% и прогревом при температуре 100°С в течение 1 часа.
В качестве сравнения использовали промышленный активный уголь марки АГ-ОВ-1.
Пример 1.
АУ промыли дистиллированной водой, затем обработали раствором гидрокарбоната натрия с массовой долей растворенного вещества 5% и прогрели при температуре 100°С в течение 30 минут, 1, 2, 3 часа.
3
Далее на модифицированных образцах осуществляли адсорбцию в статических условиях из водных растворов диметилформамида с концентрацией 25 ммоль/дм. Полученные данные представлены в таблице 1.
Пример 2.
АУ промыли дистиллированной водой, затем обработали раствором гидрокарбоната натрия с массовой долей растворенного вещества 5% и прогрели в интервале температур: 50, 100, 200, 300°С в течение 1 часа.
3
Далее на модифицированных образцах осуществляли адсорбцию в статических условиях из водных растворов диметилформамида с концентрацией 25 ммоль/дм. Полученные данные представлены в таблице 2.
Пример 3.
АУ промыли дистиллированной водой, затем обработали раствором гидрокарбоната натрия с массовой долей растворенного вещества 2, 5, 6, 7%, и прогрели при температуре 100°С в течение 1 часа.
3
Затем на модифицированных образцах осуществляли адсорбцию в статических условиях из водных растворов диметилформамида с концентрацией 25 ммоль/дм. Полученные данные представлены в таблице 3.
В результате проведенных исследований были выбраны следующие условия модифицирования: промывание промышленного активного угля (АУ) дистиллированной водой, обработка раствором гидрокарбоната натрия с массовой долей растворенного вещества 5% и прогрев при температуре 100°С в течение 1 часа. Извлечение диметилформамида полученными сорбентами возрастает на 29%.